(57)【要約】【課題】光の透過性に優れるとともに、美的外観に優れたソーラー時計用文字板を提供すること、前記ソーラー時計用文字板を備えたソーラー時計を提供すること、太陽電池の発電効率に優れるとともに、美的外観に優れた時計を提供すること。【解決手段】本発明のソーラー時計用文字板は、太陽電池を備えたソーラー時計に用いられるものであって、プラスチックを含む材料で構成されたシート状部材を備え、前記シート状部材中に、光を反射する機能を有する鱗片状の粉末が多数個分散していることを特徴とする。また、多数個の前記粉末のうちの少なくとも一部は、時計用文字板を平面視した際に重なり合うように配置されている。【選択図】図１
2010054304.tif 000002
【特許請求の範囲】
【請求項１】
太陽電池を備えたソーラー時計に用いられるソーラー時計用文字板であって、
プラスチックを含む材料で構成されたシート状部材を備え、
前記シート状部材中に、光を反射する機能を有する鱗片状の粉末が多数個分散していることを特徴とするソーラー時計用文字板。
【請求項２】
多数個の前記粉末のうちの少なくとも一部は、ソーラー時計用文字板を平面視した際に重なり合うように配置されている請求項１に記載のソーラー時計用文字板。
【請求項３】
ソーラー時計用文字板を平面視した際に、前記シート状部材が設けられている領域において前記粉末が配されていない領域の占める面積の割合は、０〜１５％である請求項１または２に記載のソーラー時計用文字板。
【請求項４】
前記粉末の厚さ方向と、前記シート状部材の厚さ方向とが、略同一である請求項１ないし３のいずれかに記載のソーラー時計用文字板。
【請求項５】
前記粉末は、略直方体状をなすものである請求項１ないし４のいずれかに記載のソーラー時計用文字板。
【請求項６】
前記シート状部材中における前記粉末の含有率は、５〜４０ｖｏｌ％である請求項１ないし５のいずれかに記載のソーラー時計用文字板。
【請求項７】
前記シート状部材の平均厚さをＴＢ［μｍ］、前記粉末の平均厚さをＴＰ［μｍ］としたとき、０．０２≦ＴＰ／ＴＢ≦０．５０の関係を満足する請求項１ないし６のいずれかに記載のソーラー時計用文字板。
【請求項８】
前記粉末の平均粒径は、３０〜２００μｍである請求項１ないし７のいずれかに記載のソーラー時計用文字板。
【請求項９】
前記粉末の平均厚さは、１０〜３０μｍである請求項１ないし８のいずれかに記載のソーラー時計用文字板。
【請求項１０】
ソーラー時計用文字板を平面視した際に、重なり合うように配置された複数の前記シート状部材を備えている請求項１ないし９のいずれかに記載のソーラー時計用文字板。
【請求項１１】
ソーラー時計用文字板は、前記シート状部材に加え、光透過性を有する基板を備えるものである請求項１ないし１０のいずれかに記載のソーラー時計用文字板。
【請求項１２】
前記基板の両側に、それぞれ、多数個の前記粉末を含む前記シート状部材が設けられている請求項１１に記載のソーラー時計用文字板。
【請求項１３】
光の透過率が２０％以上である請求項１ないし１２のいずれかに記載のソーラー時計用文字板。
【請求項１４】
請求項１ないし１３のいずれかに記載のソーラー時計用文字板と、太陽電池とを備えたことを特徴とするソーラー時計。
【発明の詳細な説明】
【技術分野】
【０００１】
本発明は、ソーラー時計用文字板およびソーラー時計に関する。
【背景技術】
【０００２】
ソーラー時計（太陽電池を備えた時計）用の文字板には、太陽電池が十分な起電力を発生するのに十分な光量の光を透過させる機能（光透過性）が求められる。このため、従来から、ソーラー時計用文字板としては、透明性の高いプラスチック性の部材が用いられてきた。ところが、プラスチックは、一般に、Ａｕ、Ａｇ等の金属材料等に比べて、高級感に欠け、美的外観に劣っている。このため、プラスチック製の基板上に、接着剤を介して、金属材料で構成され開口部が設けられた金属膜を貼着して得られる文字板が提案されている（例えば、特許文献１参照）。
【０００３】
しかしながら、このような文字板では、優れた光透過性と、美的外観とを両立することが困難であった。すなわち、光の透過性を確保するために、金属膜の開口率（金属膜を平面視したときにおける、金属膜全体に対して開口部の占める面積の割合）を比較的高くすると、開口部の存在が目立ってしまい、金属材料（金属膜）を用いているにもかかわらず、十分に優れた美的外観が得られない。ソーラー時計においては、一般に、太陽電池として黒色や暗紫色等の暗色を呈するものが用いられているが、ソーラー時計がこのような太陽電池を備えたものである場合、金属膜の開口部と開口部以外の部位（金属膜で被覆されている部位）との色調、明るさの違いが顕著となり、その結果、開口部の存在が非常に目立ち易くなり、時計に適用した場合における時計用文字板の美的外観は特に劣ったものとなる。一方、美的外観を向上させる目的で、金属膜の開口率を低くすると、光の透過率が低下し、太陽電池の発電効率が著しく低下する。
【０００４】
また、特に、上記のような方法では、金属膜を基体上に貼着する際に、金属膜にしわが生じ易く、このようなしわの発生を防止するために、慎重に貼着作業を行う必要があり、文字板の生産性は極端に低いものとなる。また、十分慎重に貼着作業を行った場合でも、比較的小さなしわ等は、その発生を十分に防止するのが困難であり、金属膜の開口率が低い場合であっても、得られる文字板の美的外観を十分に優れたものとするのが極めて困難であった。また、上記のような方法では、比較的高い割合で不良品が発生してしまうため、生産の歩留り、省資源の観点からも好ましくない。上記のような問題は、金属膜が比較的薄いもの（例えば、１０μｍ以下）である場合に、特に顕著になる。また、金属膜が比較的薄いもの（例えば、１０μｍ以下）である場合、貼着作業を行う際に、金属膜が破れ易く、文字板の生産性、生産コスト、省資源の観点から不利であるとともに、破れた金属膜の一部が微粒子として雰囲気中に飛散することがあり、人体の健康に対する懸念もある。
【０００５】
【特許文献１】特開平１１−３２６５４９号公報（第３頁右欄第３５行目〜第４頁左欄第１１行目参照）
【発明の開示】
【発明が解決しようとする課題】
【０００６】
本発明の目的は、光の透過性に優れるとともに、美的外観に優れたソーラー時計用文字板を提供すること、前記ソーラー時計用文字板を備えたソーラー時計を提供すること、太陽電池の発電効率に優れるとともに、美的外観に優れた時計を提供することにある。
【課題を解決するための手段】
【０００７】
このような目的は、下記の本発明により達成される。
本発明のソーラー時計用文字板は、太陽電池を備えたソーラー時計に用いられるソーラー時計用文字板であって、
プラスチックを含む材料で構成されたシート状部材を備え、
前記シート状部材中に、光を反射する機能を有する鱗片状の粉末が多数個分散していることを特徴とする。
これにより、光の透過性に優れるとともに、美的外観に優れたソーラー時計用文字板を提供することができる。
【０００８】
本発明のソーラー時計用文字板では、多数個の前記粉末のうちの少なくとも一部は、ソーラー時計用文字板を平面視した際に重なり合うように配置されていることが好ましい。
これにより、光の透過性を十分に優れたものとしつつ、ソーラー時計用文字板の美的外観を特に優れたものとすることができる。
本発明のソーラー時計用文字板では、ソーラー時計用文字板を平面視した際に、前記シート状部材が設けられている領域において前記粉末が配されていない領域の占める面積の割合は、０〜１５％であることが好ましい。
これにより、光の透過性を十分に優れたものとしつつ、ソーラー時計用文字板の美的外観を特に優れたものとすることができる。
【０００９】
本発明のソーラー時計用文字板では、前記粉末の厚さ方向と、前記シート状部材の厚さ方向とが、略同一であることが好ましい。
これにより、シート状部材の内部において、入射した光を効率よく、繰り返し反射させることができ、ソーラー時計用文字板の美的外観を特に優れたものとすることができる。
本発明のソーラー時計用文字板では、前記粉末は、略直方体状をなすものであることが好ましい。
これにより、ソーラー時計用文字板の美的外観を特に優れたものとすることができる。
【００１０】
本発明のソーラー時計用文字板では、前記シート状部材中における前記粉末の含有率は、５〜４０ｖｏｌ％であることが好ましい。
これにより、光の透過性を十分に優れたものとしつつ、ソーラー時計用文字板の美的外観を特に優れたものとすることができる。
本発明のソーラー時計用文字板では、前記シート状部材の平均厚さをＴＢ［μｍ］、前記粉末の平均厚さをＴＰ［μｍ］としたとき、０．０２≦ＴＰ／ＴＢ≦０．５０の関係を満足することが好ましい。
これにより、光の透過性を十分に優れたものとしつつ、ソーラー時計用文字板の美的外観を特に優れたものとすることができる。
【００１１】
本発明のソーラー時計用文字板では、前記粉末の平均粒径は、３０〜２００μｍであることが好ましい。
これにより、光の透過性を十分に優れたものとしつつ、ソーラー時計用文字板の美的外観を特に優れたものとすることができる。
本発明のソーラー時計用文字板では、前記粉末の平均厚さは、１０〜３０μｍであることが好ましい。
これにより、粉末において、入射した光を確実に反射することができるとともに、複数個の粉末を、互いに、シート状部材の厚さ方向の座標が異なる部位に、効率よく配置することができる。その結果、シート状部材の内部に入射した光を効率よく、繰り返し反射させることができ、ソーラー時計用文字板の美的外観を特に優れたものとすることができる。
【００１２】
本発明のソーラー時計用文字板では、ソーラー時計用文字板を平面視した際に、重なり合うように配置された複数の前記シート状部材を備えていることが好ましい。
これにより、複数個の粉末について、ソーラー時計用文字板の厚さ方向の間隔（ギャップ）を、確実に十分に大きいものとして確保することができる。その結果、シート状部材の内部に入射した光を効率よく、繰り返し反射させることができ、ソーラー時計用文字板の美的外観を特に優れたものとすることができる。
【００１３】
本発明のソーラー時計用文字板は、前記シート状部材に加え、光透過性を有する基板を備えるものであることが好ましい。
これにより、ソーラー時計用文字板の強度、機械的安定性を特に優れたものとすることができる。また、基板とシート状部材との組み合わせを選択することにより、多品目生産にも好適に対応することができる。
【００１４】
本発明のソーラー時計用文字板では、前記基板の両側に、それぞれ、多数個の前記粉末を含む前記シート状部材が設けられていることが好ましい。
これにより、複数個の粉末について、ソーラー時計用文字板の厚さ方向の間隔（ギャップ）を、確実に十分に大きいものとして確保することができる。その結果、シート状部材の内部に入射した光を効率よく、繰り返し反射させることができ、ソーラー時計用文字板の美的外観を特に優れたものとすることができる。
【００１５】
本発明のソーラー時計用文字板では、光の透過率が２０％以上であることが好ましい。
これにより、ソーラー時計に適用された場合において、太陽電池での発電に十分な量の光を透過することができるとともに、ソーラー時計用文字板としての美的外観を特に優れたものとすることができる。
本発明のソーラー時計は、本発明のソーラー時計用文字板と、太陽電池とを備えたことを特徴とする。
これにより、美的外観に優れたソーラー時計を提供することができる。また、外部からの光が、ソーラー時計用文字板を効率よく透過することができるため、外部からの光を有効に発電に利用することができるソーラー時計を提供することができる。
【発明の効果】
【００１６】
本発明によれば、光の透過性に優れるとともに、美的外観に優れたソーラー時計用文字板を提供すること、前記ソーラー時計用文字板を備えたソーラー時計を提供すること、太陽電池の発電効率に優れるとともに、美的外観に優れた時計を提供することができる。
【発明を実施するための最良の形態】
【００１７】
以下、本発明の好適な実施形態について、添付図面を参照しつつ説明する。なお、本明細書で参照する図面は、構成の一部を強調して示したものであり、実際の寸法等を正確に反映したものではない。
＜時計用文字板＞
図１は、本発明のソーラー時計用文字板（以下、単に「時計用文字板」とも言う）の好適な実施形態を示す断面図である。
【００１８】
図１に示すように、本実施形態のソーラー時計用文字板１は、光透過性を有する材料で構成された基板２と、基板の一方の主面である第１の面２１側に設けられた第１のシート状部材３と、第１の面２１とは反対の主面である第２の面２２側に設けられた第２のシート状部材４とを備えている。
以下の説明では、時計用文字板１が、図１中の上側、すなわち、第１のシート部材３が設けられた面側が観察者側（外表面側）を向き、図１中の下側が内面側を向くようにして用いられる場合について、代表的に説明する。。
【００１９】
［基板］
ソーラー時計用文字板１は、後に詳述するシート状部材（第１のシート状部材３、第２のシート状部材４）に加え、基板２を備えている。これにより、ソーラー時計用文字板１の強度、機械的安定性を特に優れたものとすることができる。また、基板２とシート状部材（第１のシート状部材３、第２のシート状部材４）との組み合わせを選択することにより、多品目生産にも好適に対応することができる。
【００２０】
基板２は、光透過性を有する材料で構成されたものである。本発明において、「光透過性を有する」とは、可視光領域（３８０〜７８０ｎｍの波長領域）の光の少なくとも一部を透過する性質を有することを指し、好ましくは可視光領域の光の透過率が５０％以上であり、より好ましくは可視光領域の光の透過率が６０％以上である。このように、基板２の光透過性が十分に高いものであることにより、時計用文字板１全体としての光透過性、すなわち、時計用文字板１に照射された光のうち、第２の面２２（図１中下側の面）から出射される割合を十分に高いものとすることができるとともに、後に詳述するような基板２の両面側にシート状部材を有することによる効果（第１の面２１側に第１のシート状部材３を有し、第２の面２２側に第２のシート状部材４有することによる効果）をより顕著に発揮させることができ、結果として、時計用文字板１の光透過性および美的外観をより高いレベルで両立することができる。上記のような光の透過率は、例えば、光源として、白色蛍光灯（東芝社製、検査用蛍光灯  ＦＬ２０Ｓ−Ｄ６５）を用い、１０００ルクス下で、測定対象の基板と同一形状のソーラーセル（太陽電池）で発電した際の電流値（Ｘ）に対する、当該ソーラーセルの光源側の面に測定対象である基板を載せた以外は、前記と同一の状態で発電した際の電流値（Ｙ）の比率（（Ｙ／Ｘ）×１００［％］）を、採用することができる。また、後述する時計用文字板についての光の透過率についても、上記と同様にして求めることができる。以下、本明細書中において、特に断りのない限り、「光の透過率」とは、このような条件で求められる値のことを指す。
【００２１】
基板２を構成する材料としては、例えば、各種プラスチック材料、各種ガラス材料等が挙げられるが、基板２は、主としてプラスチック材料で構成されたものであるのが好ましい。プラスチック材料は、一般に、成形性（成形の自由度）に優れており、種々の形状の時計用文字板１の製造に好適に適用することができる。また、基板２がプラスチック材料で構成されたものであると、後述するようなシート状部材（第１のシート状部材３および第２のシート状部材４）の基板２に対する密着性を特に優れたものとすることができ、時計用文字板１の耐久性を特に優れたものとすることができる。また、基板２がプラスチック材料で構成されたものであると、時計用文字板１の製造コスト低減に有利である。また、プラスチック材料は、一般に、光（可視光）の透過性に優れるとともに、電波の透過性にも優れているため、基板２がプラスチック材料で構成されたものであると、時計用文字板１を、後述するような電波時計に好適に適用することができる。以下の説明では、基板２が主としてプラスチック材料で構成された例を、中心に説明する。なお、本発明では、「主として」とは、対象としている部位（部材）を構成する材料のうち最も含有量の多い成分を指し、その含有量は特に限定されないが、対象としている部位（部材）を構成する材料の６０ｗｔ％以上であることが好ましく、８０ｗｔ％以上であることがより好ましく、９０ｗｔ％以上であることがさらに好ましい。
【００２２】
基板２を構成するプラスチック材料としては、各種熱可塑性樹脂、各種熱硬化性樹脂等が挙げられ、例えば、ポリカーボネート（ＰＣ）、アクリロニトリル−ブタジエンースチレン共重合体（ＡＢＳ樹脂）、ポリメチルメタクリレート（ＰＭＭＡ）等のアクリル系樹脂、ポリエチレン（ＰＥ）、ポリプロピレン（ＰＰ）等のポリオレフィン系樹脂、ポリエチレンテレフタレート（ＰＥＴ）等のポリエステル系樹脂等、またはこれらを主とする共重合体、ブレンド体、ポリマーアロイ等が挙げられ、これらのうちの１種または２種以上を組み合わせて（例えば、ブレンド樹脂、ポリマーアロイ、積層体等として）用いることができる。特に、基板２は、主として、ポリカーボネートおよび／またはアクリロニトリル−ブタジエン−スチレン共重合体で構成されたものであるのが好ましい。これにより、時計用文字板１全体としての強度を特に優れたものとすることができる。また、基板２の成形の自由度が増す（成形のし易さが向上する）ため、より複雑な形状の時計用文字板１であっても、容易かつ確実に製造することができる。また、基板２がポリカーボネート（ＰＣ）、アクリロニトリル−ブタジエン−スチレン共重合体（ＡＢＳ樹脂）から選択される少なくとも１種を含む材料で構成されたものであると、基板２とシート状部材（第１のシート状部材３および第２のシート状部材４）との密着性を特に優れたものとすることができる。また、ポリカーボネートは、各種プラスチック材料の中でも比較的安価で、時計用文字板１の生産コストのさらなる低減に寄与することができる。また、ＡＢＳ樹脂は、特に優れた耐薬品性も有しており、時計用文字板１全体としての耐久性をさらに向上されることができる。
【００２３】
基板２は、各部位でその組成が実質的に均一な組成を有するものであってもよいし、部位によって組成の異なるものであってもよい。例えば、基板２は、基部と、該基部上に設けられたコート層とを有するものであってもよい。
なお、基板２は、プラスチック材料以外の成分を含むものであってもよい。このような成分としては、例えば、可塑剤、酸化防止剤、着色剤（各種発色剤、蛍光物質、りん光物質等を含む）、光沢剤等が挙げられる。例えば、基板２が着色剤を含む材料で構成されたものであると、時計用文字板１の色のバリエーションを広げることができる。
【００２４】
また、基板２は、拡散剤を含むものであってもよい。これにより、後に詳述するシート状部材（第１のシート状部材３、第２のシート状部材４）に含まれる鱗片状の粉末（光沢性粉末３１、４１）による効果と、拡散剤による光を乱反射する効果とが相乗的に作用し合い、光の透過性を十分に優れたものとしつつ、ソーラー時計用文字板の美的外観を特に優れたものとすることができる。
【００２５】
基板２は、各部位でその組成が実質的に均一な組成を有するものであってもよいし、部位によって組成の異なるものであってもよい。
また、基板２の形状、大きさは、特に限定されず、通常、時計用文字板１の形状、大きさに基づいて決定される。なお、図示の構成では、基板２は、平板状をなすものであるが、例えば、湾曲板状等をなすものであってもよい。
【００２６】
基板２の平均厚さは、特に限定されないが、１５０〜９００μｍであるのが好ましく、２００〜７００μｍであるのがより好ましく、３００〜６００μｍであるのがさらに好ましい。基板２の平均厚さが前記範囲内の値であると、時計用文字板１をソーラー時計に適用する場合に、時計用文字板１の光透過性を十分に高いものとしつつ、太陽電池の自色が透けて見えるのをより効果的に防止することができ、美的外観（高級感）を特に優れたものとすることができる。また、基板２の厚さが前記範囲内の値であると、時計用文字板１が適用される時計が、厚型化するのを効果的に防止しつつ、時計用文字板１の機械的強度、形状の安定性等を十分に優れたものとすることができる。
【００２７】
また、基板２の表面に対しては、例えば、鏡面加工、スジ目加工、梨地加工等の表面加工が施されてもよい。これにより、時計用文字板１の質感にバリエーションを持たせることが可能となり、時計用文字板１の美的外観の更なる向上を図ることができる。
また、基板２は、いかなる方法で成形されたものであってもよいが、基板２の成形方法としては、例えば、圧縮成形、押出成形、射出成形、光造形等が挙げられる。
【００２８】
［第１のシート状部材］
基板２の第１の面２１側には、第１のシート状部材（シート状部材）３が設けられている。
第１のシート状部材３は、硬化性樹脂の硬化物で構成された硬化部３２中に、光を反射する機能を有する鱗片状の粉末（光沢性粉末）３１が多数個分散した構成を有している。このような第１のシート状部材３を有することにより、第１のシート状部材３の内部に入射した光を多数個の粉末３１の表面で繰り返し反射をさせつつ、その光の一部を図１中の上側から出射させ、また、その光の他の一部を図１中の下側から出射させることができる。その結果、時計用文字板１の背面側の様子を観察者に直接視認させることを防止することができ、時計用文字板１の美的外観を優れたものとしつつ、時計用文字板１全体としての光の透過性を十分に優れたものとすることができる。
【００２９】
図１に示すように、シート状部材（第１のシート状部材３）中に含まれる多数個の粉末（光沢性粉末３１）のうちの少なくとも一部は、ソーラー時計用文字板１を平面視した際に重なり合うように配置されているのが好ましい。これにより、光の透過性を十分に優れたものとしつつ、ソーラー時計用文字板１の美的外観を特に優れたものとすることができる。
【００３０】
また、シート状部材（第１のシート状部材３）中の粉末（光沢性粉末３１）の厚さ方向と、シート状部材（第１のシート状部材３）の厚さ方向とは、略同一であるのが好ましい。これにより、シート状部材の内部において、入射した光を効率よく、繰り返し反射させることができ、ソーラー時計用文字板１の美的外観を特に優れたものとすることができる。特に、シート状部材（第１のシート状部材３）の主面についての法線と、粉末（光沢性粉末３１）の主面についての法線とのなす角が３０°以下であるのが好ましく、２０°以下であるのがより好ましい。さらに、シート状部材（第１のシート状部材３）中に含まれる多数個の粉末（光沢性粉末３１）のうち、その主面についての法線と、シート状部材（第１のシート状部材３）の主面についての法線とのなす角が２０°以下であるものの割合が、５０％以上であるのが好ましく、７０％以上であるのがより好ましく、８０％以上であるのがさらに好ましい。これにより、上述した効果はより顕著に発揮される。
【００３１】
シート状部材（第１のシート状部材３）を構成する粉末（光沢性粉末３１）は、鱗片状をなすものであればよいが、特に、略直方体状をなすものであるのが好ましい。言い換えると、シート状部材（第１のシート状部材３）を構成する粉末（光沢性粉末３１）は、平面視した際の形状が、略長方形であるのが好ましい。これにより、ソーラー時計用文字板１の美的外観を特に優れたものとすることができる。
【００３２】
粉末（光沢性粉末３１）の平均粒径は、３０〜２００μｍであるのが好ましく、４０〜１８０μｍであるのがより好ましく、５０〜１６０μｍであるのがさらに好ましい。粉末（光沢性粉末３１）の平均粒径が前記範囲内の値であると、光の透過性を十分に優れたものとしつつ、ソーラー時計用文字板の美的外観を特に優れたものとすることができる。本発明において、粉末の粒径とは、粉末を平面視したときの周囲長と同じ長さの周囲長を有する真円の直径の値を指す。より具体的に説明すると、粉末の平面視したときの形状が一辺の長さがａ［μｍ］の正方形である場合、当該粉末の粒径は、４ａ／π［μｍ］である。
【００３３】
粉末（光沢性粉末３１）の平均厚さは、１０〜３０μｍであるのが好ましく、１２〜２８μｍであるのがより好ましく、１４〜２６μｍであるのがさらに好ましい。粉末（光沢性粉末３１）の平均厚さが前記範囲内の値であると、粉末（光沢性粉末３１）において、入射した光を確実に反射することができるとともに、複数個の粉末（光沢性粉末３１）を、互いに、シート状部材（第１のシート状部材３）の厚さ方向の座標が異なる部位に、効率よく配置することができる。その結果、シート状部材（第１のシート状部材３）の内部に入射した光を効率よく、繰り返し反射させることができ、ソーラー時計用文字板１の美的外観を特に優れたものとすることができる。
【００３４】
シート状部材（第１のシート状部材３）の平均厚さをＴＢ［μｍ］、粉末（光沢性粉末３１）の平均厚さをＴＰ［μｍ］としたとき、０．０２≦ＴＰ／ＴＢ≦０．５０の関係を満足するのが好ましく、０．０３≦ＴＰ／ＴＢ≦０．４５の関係を満足するのがより好ましく、０．０４≦ＴＰ／ＴＢ≦０．４０の関係を満足するのがさらに好ましい。このような関係を満足することにより、光の透過性を十分に優れたものとしつつ、ソーラー時計用文字板１の美的外観を特に優れたものとすることができる。
【００３５】
そして、本実施形態において、光沢性粉末３１は、プラスチック製の基部３１１上に金属薄膜３１２が設けられたものである。光沢性粉末３１がこのような構成のものであることにより、後に詳述するような製造方法において、光沢性粉末３１を含む組成物が、スクリーン版６のメッシュ６１を通過する際に、光沢性粉末３１が好適に弾性変形することができ、スクリーン版６のメッシュ６１で目詰まりを生じることが確実に防止される。そして、光沢性粉末３１をスクリーン版６のメッシュ６１を容易かつ確実に通過させることができ、かつ、基板２上に付与される組成物の各部位での光沢性粉末３１の含有率のばらつきを抑制することができる。したがって、時計用文字板１の生産性を優れたものとしつつ、得られる時計用文字板１の美的外観を優れたものとすることができる。特に、本実施形態では、光沢性粉末３１は、プラスチック製の基部３１１の両面に金属薄膜３１２が設けられたものである。これにより、後に詳述するような製造方法において、スクリーン版６のメッシュ６１を組成物が通過する際に、光沢性粉末３１がより好適に弾性変形することができ、スクリーン版６のメッシュ６１で目詰まりを生じることがより確実に防止される。また、光沢性粉末３１が上記のような構成を有するものであることにより、時計用文字板１の製造過程において、基部３１１の構成材料の熱膨張率と、金属薄膜３１２の構成材料の熱膨張率との違いにより、光沢性粉末３１に反りが生じるのを確実に防止することができる。その結果、製造される時計用文字板１の美的外観を確実に優れたものとすることができる。また、時計用文字板１の温度が変化した場合であっても、光沢性粉末３１が変形することが確実に防止される。その結果、時計用文字板１において、温度変化により、光沢性粉末３１と硬化性樹脂により形成された硬化部３２との密着性が低下したり、基板２とシート状部材（第１のシート状部材３）との密着性が低下することが確実に防止され、時計用文字板１の耐久性、信頼性を特に優れたものとすることができる。
【００３６】
基部３１１を構成するプラスチック材料としては、例えば、各種熱可塑性樹脂、各種熱硬化性樹脂が挙げられ、例えば、ポリエチレン、ポリプロピレン、エチレン−プロピレン共重合体、エチレン−酢酸ビニル共重合体（ＥＶＡ）等のポリオレフィン、環状ポリオレフィン、変性ポリオレフィン、ポリ塩化ビニル、ポリ塩化ビニリデン、ポリスチレン、ポリアミド（例：ナイロン６、ナイロン４６、ナイロン６６、ナイロン６１０、ナイロン６１２、ナイロン１１、ナイロン１２、ナイロン６−１２、ナイロン６−６６）、ポリイミド、ポリアミドイミド、ポリカーボネート（ＰＣ）、ポリ−（４−メチルペンテン−１）、アイオノマー、アクリル系樹脂、ポリメチルメタクリレート、アクリロニトリル−ブタジエン−スチレン共重合体（ＡＢＳ樹脂）、アクリロニトリル−スチレン共重合体（ＡＳ樹脂）、ブタジエン−スチレン共重合体、ポリオキシメチレン、ポリビニルアルコール（ＰＶＡ）、エチレン−ビニルアルコール共重合体（ＥＶＯＨ）、ポリエチレンテレフタレート（ＰＥＴ）、ポリブチレンテレフタレート（ＰＢＴ）、ポリシクロヘキサンテレフタレート（ＰＣＴ）等のポリエステル、ポリエーテル、ポリエーテルケトン（ＰＥＫ）、ポリエーテルエーテルケトン（ＰＥＥＫ）、ポリエーテルイミド、ポリアセタール（ＰＯＭ）、ポリフェニレンオキシド、変性ポリフェニレンオキシド、ポリサルフォン、ポリエーテルサルフォン、ポリフェニレンサルファイド、ポリアリレート、芳香族ポリエステル（液晶ポリマー）、ポリテトラフルオロエチレン、ポリフッ化ビニリデン、その他フッ素系樹脂、スチレン系、ポリオレフィン系、ポリ塩化ビニル系、ポリウレタン系、ポリエステル系、ポリアミド系、ポリブタジエン系、トランスポリイソプレン系、フッ素ゴム系、塩素化ポリエチレン系等の各種熱可塑性エラストマー、エポキシ樹脂、フェノール樹脂、ユリア樹脂、メラミン樹脂、不飽和ポリエステル、シリコーン系樹脂、ウレタン系樹脂、ポリパラキシリレン（poly-para-xylylene）、ポリモノクロロパラキシリレン（poly-monochloro-para-xylylene）、ポリジクロロパラキシリレン（poly-dichloro-para-xylylene）、ポリモノフルオロパラキシリレン（poly-monofluoro-para-xylylene）、ポリモノエチルパラキシリレン（poly-monoethyl-para-xylylene）等のポリパラキシリレン樹脂等、またはこれらを主とする共重合体、ブレンド体、ポリマーアロイ等が挙げられ、これらのうちの１種または２種以上を組み合わせて（例えば、ブレンド樹脂、ポリマーアロイ、積層体等として）用いることができるが、基部３１１は、ポリエステル樹脂で構成されたものであるのが好ましい。これにより、後に詳述するような製造方法において、スクリーン版６のメッシュ６１を組成物が通過する際に、光沢性粉末３１が好適に弾性変形することができ、スクリーン版６のメッシュ６１で目詰まりを生じることがより確実に防止される。そして、光沢性粉末３１をスクリーン版６のメッシュ６１を容易かつ確実に通過させることができ、かつ、基板２上に付与される組成物の各部位での光沢性粉末３１の含有率のばらつきを抑制することができる。したがって、時計用文字板１の生産性を特に優れたものとしつつ、得られる時計用文字板１の美的外観を特に優れたも���とすることができる。
【００３７】
基部３１１の平均厚さは、７〜２９．９μｍであるのが好ましく、１０〜２７．８μｍであるのがより好ましい。基部３１１の平均厚さが前記範囲内の値であると、後に詳述するような製造方法において、メッシュ６１を組成物が通過する際に、光沢性粉末３１を好適に弾性変形されることができ、製造される時計用文字板１において、上述したように、形成されるシート状部材（第１のシート状部材３）の厚さ方向と、粉末（光沢性粉末３１）の厚さ方向とが略同一となるように、粉末（光沢性粉末３１）を配置させることができる。これにより、時計用文字板１の生産性を特に優れたものとしつつ、時計用文字板１の美的外観および光透過性を特に優れたものとすることができる。
【００３８】
金属薄膜３１２を構成する金属材料としては、例えば、Ｆｅ、Ｃｕ、Ｚｎ、Ｎｉ、Ｍｇ、Ｃｒ、Ｍｎ、Ｍｏ、Ｎｂ、Ａｌ、Ｖ、Ｚｒ、Ｓｎ、Ａｕ、Ｐｄ、Ｐｔ、Ａｇや、これらのうち少なくとも１種を含む合金（例えば、青銅、真鍮、洋白等）等が挙げられるが、中でも、Ｃｕ、Ａｌ、Ａｕ、Ｐｔ、Ａｇが好ましい。これにより、製造される時計用文字板１の美的外観を特に優れたものとすることができる。
【００３９】
金属薄膜３１２の平均厚さは、０．０１〜３．０μｍであるのが好ましく、０．０２〜２．０μｍであるのがより好ましい。金属薄膜３１２の平均厚さが前記範囲内の値であると、基部３１１の厚さが相対的に薄くなってしまうのを効果的に防止しつつ、光沢性粉末３１において金属薄膜３１２を構成する金属材料の質感を十分に発揮させることができる。これにより、時計用文字板１の生産性を特に優れたものとしつつ、時計用文字板１の美的外観を特に優れたものとすることができる。また、時計用文字板１の光透過性を特に優れたものとすることができる。
【００４０】
上記のような光沢性粉末３１は、以下のようにして製造されたものであるのが好ましい。すなわち、光沢性粉末３１は、プラスチック製のシート材（基部３１１の厚さに相当する厚さのシート材）上に、真空蒸着、スパッタリング、イオンプレーティング等の気相成膜法により、金属層（金属薄膜３１２の厚さに相当する金属層）を形成し、その後、所定の大きさ（光沢性粉末３１の平均粒径に相当する大きさ）に裁断することにより得られたものであるのが好ましい。これにより、基部３１１と金属薄膜３１２との密着性に優れ、美的外観に優れるとともに、好適に弾性変形することができる光沢性粉末３１を容易かつ確実に得ることができる。
【００４１】
なお、図示の構成では、基部３１１の両側の表面（主面）に金属薄膜３１２が設けられているが、金属薄膜３１２は、基部３１１の一方の面のみに設けられていてもよい。
【００４２】
シート状部材（第１のシート状部材３）中における粉末（光沢性粉末３１）の含有率は、５〜４０ｖｏｌ％であるのが好ましく、７〜３５ｖｏｌ％であるのがより好ましく、１０〜３３ｖｏｌ％であるのがさらに好ましい。シート状部材（第１のシート状部材３）中における粉末（光沢性粉末３１）の含有率が前記範囲内の値であると、光の透過性を十分に優れたものとしつつ、ソーラー時計用文字板の美的外観を特に優れたものとすることができる。
【００４３】
硬化部（硬化部３２）は、シート状部材（第１のシート状部材３）において、多数個の粉末（光沢性粉末３１）を分散させる分散媒として機能し、複数個の粉末（光沢性粉末３１）が凝集してしまうのを防止する機能を有している。これにより、シート状部材（第１のシート状部材３）において、入射した光を効率よく、繰り返し反射させることができ、ソーラー時計用文字板の美的外観を特に優れたものとすることができる。また、硬化部３２は、硬化性樹脂の硬化物で構成されたものであり、基板２との密着性にも優れており、時計用文字板１全体としての耐久性向上にも寄与している。
シート状部材（第１のシート状部材３）の平均厚さは、２５〜５００μｍであるのが好ましく、３０〜４００μｍであるのがより好ましく、４０〜３５０μｍであるのがさらに好ましい。
【００４４】
［第２のシート状部材］
基板２の第２の面２２側には、硬化性樹脂の硬化物で構成された硬化部４２中に、光を反射する機能を有する鱗片状の粉末（光沢性粉末）４１が多数個分散してなる第２のシート状部材（シート状部材）４が設けられている。
このように、本実施形態では、ソーラー時計用文字板１を平面視した際に、重なり合うように配置された複数のシート状部材（第１のシート部材３、第２のシート部材４）を備えている。特に、本実施形態では、基板２の両側に、それぞれ、多数個の粉末を含むシート状部材が設けられている。このような構成を有することにより、複数個の粉末（光沢性粉末３１、４１）について、ソーラー時計用文字板１の厚さ方向の間隔（ギャップ）を、確実に十分に大きいものとして確保することができる。その結果、シート状部材（第１のシート状部材３、第２のシート状部材４）の内部に入射した光を効率よく、繰り返し反射させることができ、ソーラー時計用文字板１の美的外観を特に優れたものとすることができる。
【００４５】
また、各シート状部材（第１のシート状部材３、第２のシート状部４）の厚さが比較的薄い場合や、各シート状部材（第１のシート状部材３、第２のシート状部４）中の粉末（光沢性粉末３１、４１）の含有率が比較的小さい場合であっても、時計用文字板１を平面視した際に、確実に、複数個の粉末（光沢性粉末３１、４１）が重なり合った状態となるようにすることができ、時計用文字板１の美的外観を確実に優れたものとすることができる。また、各シート状部材（第１のシート状部材３、第２のシート状部４）の各部位において、粉末（光沢性粉末３１、４１）の含有率にバラツキがある場合であっても、平面視した際に、複数のシート状部材（第１のシート状部材３、第２のシート状部４）が重なり合うように配されることにより、上記のような含有率のバラツキによる外観上の悪影響が緩和され、容易に、時計用文字板の美的外観を十分に優れたものとすることができる。
【００４６】
また、時計用文字板１が、複数のシート状部材を備えるものであることにより、これらの条件の組み合わせを選択することにより、多品目生産にも好適に対応することができる。
なお、第２のシート状部材４は、時計用文字板１において、設けられている位置が異なる以外は、基本的には、上述した第１のシート状部材３で説明したのと同様の条件を満足するものであるのが好ましく、第２のシート状部材４を構成する粉末４１（さらには、粉末４１を構成する基部４１１、金属薄膜４１２）や硬化部４２も、上述した第１のシート状部材３を構成する粉末３１（さらには、粉末３１を構成する基部３１１、金属薄膜３１２）や硬化部３２について説明したのと同様の条件を満足するものであるのが好ましい。
【００４７】
なお、第２のシート状部材４は、時計用文字板１において、上述した第１のシート状部材３と実質的に全く同じ構成を有するものであってもよいし、異なる構成を有するものであってもよい。
また、第２のシート状部材４を、第１のシート状部材３とは異なる構成を有するものとすることにより、種々の効果が得られる。例えば、第２のシート状部材４に含まれる粉末４１の色調を、第１のシート状部材３に含まれる粉末３１の色調とは異なるものとすることにより（より具体的には、粉末３１の金属薄膜３１２をＡｇで構成されたものとし、粉末４１の金属薄膜４１２をＡｕで構成されたものとすること等により）、時計用文字板１の立体感を特に優れたものとすることができ、さらなる美的外観の向上を図ることができる。
【００４８】
上記のようなシート状部材（第１のシート状部材３、第２のシート状部材４）を備えた時計用文字板１は、時計用文字板１を平面視した際に、シート状部材（第１のシート状部材３、第２のシート状部材４）が設けられている領域において粉末（光沢性粉末３１、４１）が配されていない領域の占める面積の割合は、０〜１５％であるのが好ましく、０〜１０％であるのがより好ましい。このような条件を満足することにより、光の透過性を十分に優れたものとしつつ、ソーラー時計用文字板１の美的外観を特に優れたものとすることができる。
【００４９】
また、時計用文字板１についての光の透過率は、２０％以上であるのが好ましく、２５％以上であるのがより好ましく、２８％以上であるのがさらに好ましい。このような条件を満足することにより、時計用文字板１がソーラー時計に適用された場合において、太陽電池での発電に十分な量の光を透過することができるとともに、ソーラー時計用文字板としての美的外観を特に優れたものとすることができる。
【００５０】
＜時計用文字板の製造方法＞
次に、上述した時計用文字板１の製造方法について説明する。
図２、図３は、本発明の時計用文字板の製造方法の好適な実施形態を示す断面図である。
本実施形態の製造方法は、基板２を準備する基板準備工程（１ａ）と、基板２の第１の面２１側に、光沢性粉末３１と硬化性樹脂とを含む第１の組成物を付与する第１の組成物付与工程（１ｂ）と、硬化性樹脂を硬化させ硬化部３２とし、第１のシート状部材３を形成する第１の樹脂硬化工程（１ｃ）と、基板２の第２の面２２側に、光沢性粉末４１と硬化性樹脂とを含む第２の組成物を付与する第２の組成物付与工程（１ｄ）と、硬化性樹脂を硬化させ硬化部４２とし、第２のシート状部材４を形成する第２の樹脂硬化工程（１ｅ）とを有している。
【００５１】
［基板準備工程］
まず、基板２を準備する（１ａ）。
基板２としては、前述したようなものを用いることができる。
また、基板２の表面に対しては、後述する工程に先立ち、各種洗浄処理を施してもよい。これにより、例えば、基板２とシート状部材（第１のシート状部材３、第２のシート状部材４）との密着性を特に優れたものとすることができる。
【００５２】
［第１の組成物付与工程］
次に、スクリーン印刷法により、基板２の第１の面２１側に、流動性を有する第１の組成物を付与する（１ｂ）。
スクリーン印刷法を用いることにより、容易かつ確実に、形成されるシート状部材（第１のシート状部材３）において粉末（光沢性粉末３１）を好適に配向させる（粉末の厚さ方向と、シート状部材の厚さ方向とが、略同一となるように配向させる）ことができ、時計用文字板１の美的外観を特に優れたものとすることができる。また、複数個の基板２に対して、個体間でのばらつきを防止しつつ、所定のパターンで繰り返し組成物（第１の組成物）を付与することができる。このため、品質の安定性に優れた時計用文字板１の大量生産に好適に適用することができる。
【００５３】
スクリーン印刷は、ワイヤー６１１により構成されたメッシュ６１を有するスクリーン版６上に、組成物（第１の組成物）を配した状態で、スクリーン版６の上面（第１の組成物が配された面）を、スキージ７で押圧することにより行う。
本工程で、基板２上に付与される第１の組成物は、光沢性粉末３１と硬化性樹脂とを含むものである。
【００５４】
そして、光沢性粉末３１は、プラスチック製の基部３１１上に金属薄膜３１２が設けられたものである。光沢性粉末３１がこのような構成のものであることにより、スクリーン版６のメッシュ６１を第１の組成物が通過する際に、光沢性粉末３１が好適に弾性変形することができ、スクリーン版６のメッシュ６１で目詰まりを生じることが確実に防止される。そして、光沢性粉末３１をスクリーン版６のメッシュ６１を容易かつ確実に通過させることができ、かつ、基板２上に付与される第１の組成物の各部位での光沢性粉末３１の含有率のばらつきを抑制することができる。したがって、時計用文字板１の生産性を優れたものとしつつ、得られる時計用文字板１の美的外観を優れたものとすることができる。特に、本実施形態では、光沢性粉末３１は、プラスチック製の基部３１１の両面に金属薄膜３１２が設けられたものである。これにより、スクリーン版６のメッシュ６１を組成物（第１の組成物）が通過する際に、光沢性粉末３１がより好適に弾性変形することができ、スクリーン版６のメッシュ６１で目詰まりを生じることがより確実に防止される。また、光沢性粉末３１が上記のような構成を有するものであることにより、時計用文字板１の製造過程において、基部３１１の構成材料の熱膨張率と、金属薄膜３１２の構成材料の熱膨張率との違いにより、光沢性粉末３１に反りが生じるのを確実に防止することができる。その結果、製造される時計用文字板１の美的外観を確実に優れたものとすることができる。また、時計用文字板１の温度が変化した場合であっても、光沢性粉末３１が変形することが確実に防止される。その結果、時計用文字板１において、温度変化により、光沢性粉末３１と硬化性樹脂により形成された硬化部３２との密着性が低下したり、基板２と第１のシート状部材３との密着性が低下することが確実に防止され、時計用文字板１の耐久性、信頼性を特に優れたものとすることができる。
【００５５】
硬化性樹脂は、未硬化または半硬化の状態のものである。
硬化性樹脂としては、エネルギー線（例えば、熱（熱線）、光（紫外線等の可視光以外の光を含む）、電子線）により硬化する樹脂材料を用いることができ、例えば、熱硬化性樹脂、光硬化性樹脂、電子線硬化性樹脂等を用いることができる。硬化性樹脂として光硬化性樹脂を用いた場合、時計用文字板１の生産性を特に優れたものとすることができる。また、製造時における、時計用文字板１の構成材料の劣化等をより確実に防止することができ、製造される時計用文字板１の信頼性を特に優れたものとすることができる。
組成物（第１の組成物）は、上述した光沢性粉末３１および硬化性樹脂以外の成分を含むものであってもよい。このような成分としては、例えば、各種溶剤（光沢性粉末３１を分散する分散媒として機能するもの）、分散剤、熱可塑性樹脂等が挙げられる。
【００５６】
そして、光沢性粉末３１および硬化性樹脂を含む組成物（第１の組成物）の２５℃における粘度は、８０００〜２００００ｃｐｓであるのが好ましい。組成物の粘度が前記範囲内の値であることにより、上記のような比較的大きな光沢性粉末３１（スクリーン版６のメッシュ粗さに対して比較的大きい光沢性粉末３１）を含む組成物を、スクリーンのメッシュ６１を通過させる際に、光沢性粉末３１を好適に弾性変形させ、目詰まりを生じたり、組成物中における光沢性粉末３１の分散状態が悪化するのを防止することができる。これに対し、組成物の粘度が小さすぎると、光沢性粉末を弾性変形させることが困難となり、また、光沢性粉末のメッシュへの目詰まりが発生し易くなる。その結果、製造される時計用文字板は、美的外観に劣ったものとなる。また、組成物の粘度が大きすぎると、スクリーン印刷の効率（作業性）が著しく低下するとともに、上記のような光沢性粉末の弾性変形やメッシュ通過後の形状の復元も生じにくくなる。その結果、時計用文字板の生産性が著しく低下するとともに、製造される時計用文字板は美的外観に劣ったものとなる上記のように、光沢性粉末３１および硬化性樹脂を含む組成物の２５℃における粘度は、８０００〜２００００ｃｐｓであるのが好ましいが、１２０００〜１９０００ｃｐｓであるのがより好ましく、１５０００〜１８０００ｃｐｓであるのがさらに好ましい。これにより、上述したような効果はより顕著に発揮される。
【００５７】
本工程では、スクリーン版６として、ワイヤー６１１により構成されたメッシュ６１を備えたものを用いる。これにより、ワイヤー６１１間の隙間から、組成物（第１の組成物）が基板２上に供給されるように構成されている。
そして、本工程で用いるスクリーン版６は、少なくとも表面付近がポリ四フッ化エチレンで構成されたワイヤー６１１を備え、メッシュ粗さが２０〜１２０番であり、かつ、ワイヤー６１１の直径が５０〜１２０μｍであるものであるのが好ましい。これにより、スクリーン印刷の印刷速度を優れたものとしつつ、光沢性粉末３１がスクリーン版６のメッシュ６１を通過するに際して、光沢性粉末３１を好適に弾性変形させることができるとともに、メッシュ６１を通過した後は、その形状を速やかに復元させることができる。その結果、製造される時計用文字板１においては、光沢性粉末３１により、光を効果的に反射することができ、時計用文字板１の美的外観を優れたものとすることができる。
【００５８】
上記のように、本工程で用いるスクリーン版６は、少なくとも表面付近がポリ四フッ化エチレンで構成されたワイヤー６１１を備えたものであるのが好ましいが、ワイヤー６１１全体が、ポリ四フッ化エチレンで構成されたものであるのがより好ましい。これにより、上述したような効果はより顕著に発揮される。
また、上記のように、本工程で用いるスクリーン版６のメッシュ粗さは、２０〜１２０番であるのが好ましいが、３０〜１００番であるのがより好ましく、５０〜７０番であるのがさらに好ましい。これにより、上述したような効果はより顕著に発揮される。
【００５９】
また、上記のように、本工程で用いるスクリーン版６を構成するワイヤー６１１の直径は、５０〜１２０μｍであるのが好ましいが、５０〜９０μｍであるのがより好ましく、６０〜７０μｍであるのがさらに好ましい。これにより、上述したような効果はより顕著に発揮される。
スキージ７の構成材料としては、例えば、ウレタン系ゴム、シリコーン系ゴム、各種合成ゴム、各種金属等を用いることができるが、中でも、ウレタン系ゴムが好ましい。
【００６０】
上記のように、所定の条件を満足する組成物を用いて、所定の条件でスクリーン印刷を行うことにより、スクリーン印刷を効率よく行うことででき、また、組成物がスクリーンのメッシュを通過する際に、光沢性粉末を好適に弾性変形させるとともに、メッシュの通過後は速やかにその形状を復元させることができ、また、形成されるシート状部材において粉末を好適に配向させることができる。その結果、時計用文字板の生産性を優れたものとしつつ、特に優れた美的外観を有する時計用文字板を得ることができる。
【００６１】
［第１の樹脂硬化工程］
次に、第１の組成物を構成する硬化性樹脂を硬化させ、硬化部３２とする（１ｃ）。これにより、第１のシート状部材３が形成される。このようにして形成される第１のシート状部材３は光沢性粉末３１が分散した組成物（第１の組成物）を用いて製造されたものであるため、光沢性粉末３１が硬化部３２に確実に固定されており、時計用文字板１の使用時に光沢性粉末３１が脱落してしまうことが効果的に防止されている。したがって、時計用文字板１は、耐久性、信頼性にも優れたものとなる。
硬化性樹脂の硬化は、硬化性樹脂の種類に応じた方法により行う。例えば、硬化性樹脂が熱硬化性樹脂である場合には加熱により行い、硬化性樹脂が光硬化性樹脂である場合には、光（エネルギー線）の照射により行う。
【００６２】
［第２の組成物付与工程］
次に、スクリーン印刷法により、基板２の第２の面２２側に、光沢性粉末３１と硬化性樹脂とを含み、流動性を有する第２の組成物を付与する（１ｄ）。
本工程は、前述した第１の組成物付与工程で述べたのと同様の条件で行うことができる。
なお、本工程は、上述した第１の組成物付与工程と実質的に全く同じ条件で行うものであってもよいし、異なる条件で行うものであってもよい。
【００６３】
［第２の樹脂硬化工程］
次に、第２の組成物を構成する硬化性樹脂を硬化させ、硬化部４２とする（１ｅ）。これにより、第２のシート状部材４が形成され、時計用文字板１が得られる。
本工程は、前述した第１の樹脂硬化工程で述べたのと同様の条件で行うことができる。
なお、本工程は、上述した第１の樹脂硬化工程と実質的に全く同じ条件で行うものであってもよいし、異なる条件で行うものであってもよい。
【００６４】
＜ソーラー時計＞
次に、上述したような本発明のソーラー時計用文字板１を備えた本発明のソーラー時計（以下、単に「時計」とも言う）について説明する。
本発明の時計は、上述したような本発明の時計用文字板を有するものである。上述したように、本発明の時計用文字板は、光透過性および装飾性（美的外観）に優れたものである。このため、このような時計用文字板を備えた本発明の時計は、ソーラー時計としての求められる要件を十分に満足することができる。なお、本発明の時計を構成する時計用文字板（本発明の時計用文字板）以外の部品としては、公知のものを用いることができるが、以下に、本発明の時計の構成の一例について説明する。
【００６５】
図４は、本発明の時計（腕時計）の好適な実施形態を示す断面図である。
図４に示すように、本実施形態のソーラー時計としての腕時計（携帯時計）１００は、胴（ケース）８２と、裏蓋８３と、ベゼル（縁）８４と、ガラス板（カバーガラス）８５とを備えている。また、ケース８２内には、前述したような本発明の時計用文字板１と、太陽電池９４と、ムーブメント８１とが収納されており、さらに、図示しない針（指針）等が収納されている。時計用文字板１は、太陽電池９４と、ガラス板（カバーガラス）８５との間に設けられており、第１の面２１が、ガラス板（カバーガラス）８５側を向くように配置されている。
【００６６】
ガラス板８５は、通常、透明性の高い透明ガラスやサファイア等で構成されている。これにより、本発明の時計用文字板１の審美性を十分に発揮させることができるとともに、太陽電池９４に十分な光量の光を入射させることができる。
ムーブメント８１は、太陽電池９４の起電力を利用して、指針を駆動する。
図４中では省略しているが、ムーブメント８１内には、例えば、太陽電池９４の起電力を貯蔵する電気二重層コンデンサー、リチウムイオン二次電池や、時間基準源として水晶振動子や、水晶振動子の発振周波数をもとに時計を駆動する駆動パルスを発生する半導体集積回路や、この駆動パルスを受けて１秒毎に指針を駆動するステップモーターや、ステップモーターの動きを指針に伝達する輪列機構等を備えている。
また、ムーブメント８１は、図示しない電波受信用のアンテナを備えている。そして、受信した電波を用いて時刻調整等を行う機能を有している。
【００６７】
太陽電池９４は、光エネルギーを電気エネルギーに変換する機能を有する。そして、太陽電池９４で変換された電気エネルギーは、ムーブメントの駆動等に利用される。
太陽電池９４は、例えば、非単結晶シリコン薄膜にｐ型の不純物とｎ型の不純物とが選択的に導入され、さらにｐ型の非単結晶シリコン薄膜とｎ型の非単結晶シリコン薄膜との間に不純物濃度の低いｉ型の非単結晶シリコン薄膜を備えたｐｉｎ構造を有している。
【００６８】
胴８２には巻真パイプ８６が嵌入・固定され、この巻真パイプ８６内にはりゅうず８７の軸部８７１が回転可能に挿入されている。
胴８２とベゼル８４とは、プラスチックパッキン８８により固定され、ベゼル８４とガラス板８５とはプラスチックパッキン８９により固定されている。
また、胴８２に対し裏蓋８３が嵌合（または螺合）されており、これらの接合部（シール部）９３には、リング状のゴムパッキン（裏蓋パッキン）９２が圧縮状態で介挿されている。この構成によりシール部９３が液密に封止され、防水機能が得られる。
【００６９】
りゅうず８７の軸部８７１の途中の外周には溝８７２が形成され、この溝８７２内にはリング状のゴムパッキン（りゅうずパッキン）９１が嵌合されている。ゴムパッキン９１は巻真パイプ８６の内周面に密着し、該内周面と溝８７２の内面との間で圧縮される。この構成により、りゅうず８７と巻真パイプ８６との間が液密に封止され防水機能が得られる。なお、りゅうず８７を回転操作したとき、ゴムパッキン９１は軸部８７１と共に回転し、巻真パイプ８６の内周面に密着しながら周方向に摺動する。
【００７０】
上記のような携帯時計（腕時計）は、各種時計の中でも特に優れた耐久性（例えば、耐衝撃性等）が求められるものである。このため、優れた美的外観とともに、優れた耐久性が得られる時計用文字板１を、より好適に適用することができる。
なお、上記の説明では、時計の一例として、ソーラー電波時計としての腕時計（携帯時計）を挙げて説明したが、本発明は、腕時計以外の携帯時計、置時計、掛け時計等の他の種類の時計にも同様に適用することができる。また、本発明は、ソーラー電波時計を除くソーラー時計にも適用することができる。
以上、本発明の好適な実施形態について説明したが、本発明は、これらに限定されるものではない。
【００７１】
例えば、本発明のソーラー時計用文字板は、上述したような方法を用いて製造されたものに限定されない。より具体的には、前述した実施形態では、基板上に、第１のシート部材を形成した後に、第２のシート状部材を形成するものとして説明したが、第１のシート部材および第２のシート部材は、この順で形成しなくてもよい。また、シート状部材は、スピンコート法により形成されたものであってもよい。
【００７２】
また、本発明のソーラー時計用文字板を製造する際には、上述した以外の工程を設けてもよい。例えば、シート状部材（第１のシート状部材、第２のシート状部材）の表面に、コート層を形成する工程を設けてもよい。これにより、例えば、色調等を調整し、時計用文字板の美的外観をさらに優れたものにしたり、時計用文字板全体としての、耐候性、耐水性、耐油性、耐擦傷性、耐摩耗性、耐変色性等の各種特性を向上させたりすることができる。なお、このようなコート層は、例えば、時計用文字板の使用時等において除去されるものであってもよい。
また、前述した実施形態では、シート状部材が、硬化性樹脂の硬化物中に粉末が分散した構成を有するものである場合について代表的に説明したが、シート状部材においては、硬化性樹脂の代わりに、例えば、熱可塑性樹脂やガラス材料が含まれるものであってもよい。
【００７３】
また、前述した実施形態では、基板の両面側にシート状部材が設けられた構成について代表的に説明したが、本発明のソーラー時計用文字板は、例えば、基板の一方の面側のみにシート状部材を有するものであってもよいし、基板を備えていないもの、シート状部材そのものが基板として機能するものであってもよい。また、本発明のソーラー時計用文字板においては、複数のシート状部材が、互いに接触するように（隣接するように）配置されていてもよい。
また、前述した実施形態では、シート状部材が基板の全面に設けられるものとして説明したが、シート状部材は、基板の一部にのみ設けられるものであってもよい。
【実施例】
【００７４】
次に、本発明の具体的実施例について説明する。
１．腕時計用文字板（ソーラー時計用文字板）の製造
（実施例１）
以下に示すような方法により、腕時計用文字板（ソーラー時計用文字板）を製造した。
まず、ポリカーボネートを用いて、射出成形により、腕時計用文字板（ソーラー時計用文字板）の形状を有する母材を作製し、その後、必要箇所を型抜きし、不要なバリ等を切削、研磨することにより基板を得た。得られた基板は、略円盤状をなし、直径：２７ｍｍ×厚さ：３００μｍであった。
次に、この基板を洗浄した。基板の洗浄としては、まず、プラスチック用中性洗剤で３０秒間洗浄を行い、その後、中和を１０秒間、水洗を３０秒間、純水洗浄を６０秒間行った。その後、オーブン（８０℃）で２０分間乾燥した。
【００７５】
このようにして洗浄を行った基板の一方の主面である第１の面に、スクリーン印刷により、光沢性粉末と未硬化の硬化性樹脂（紫外線硬化性樹脂）とを含む第１の組成物を付与した（第１の組成物付与工程）。第１の組成物を構成する光沢性粉末としては、ポリエステル樹脂（ＰＥＴ）で構成されたシート材（平均厚さ：２０μｍ）の両面に、真空蒸着により、Ａｌで構成された金属層を形成した後、このシート材を正方形状に裁断したものを用いた。光沢性粉末の平均粒径は、１２７μｍであった。また、ポリエステル樹脂で構成されたシート材の両面に設けられた金属層（金属薄膜）の平均厚さは、いずれも、０．５μｍであった。また、ポリエステル樹脂で構成されたシート材の両面に設けられた金属層（金属薄膜）中におけるＡｌ含有率は、いずれも、９９．９ｗｔ％以上であった。また、本工程で用いた組成物の２５℃における粘度は、１７０００ｃｐｓであった。また、スクリーン版としては、ポリ四フッ化エチレンからなるワイヤーで構成されたメッシュを備え、メッシュ粗さが７０番、ワイヤーの直径が６０μｍのものを用いた。また、スキージとしては、ウレタン系ゴムで構成されたものを用いた。
【００７６】
次に、基板の組成物が付与された面（第１の面）側から、紫外線を照射することにより、硬化性樹脂を硬化させ、硬化部を形成し、第１のシート状部材を形成した（第１の樹脂硬化工程）。形成された第１のシート状部材の平均厚さは、１００μｍであった。
次に、基板の第２の面（第１のシート状部材が設けられた主面とは反対側の主面）に、スクリーン印刷により、光沢性粉末と未硬化の硬化性樹脂（紫外線硬化性樹脂）とを含む第２の組成物を付与した（第２の組成物付与工程）。第２の組成物を構成する光沢性粉末としては、ポリエステル樹脂（ＰＥＴ）で構成されたシート材（平均厚さ：２０μｍ）の両面に、真空蒸着により、Ａｌで構成された金属層を形成した後、このシート材を正方形状に裁断したものを用いた。光沢性粉末の平均粒径は、１２７μｍであった。また、ポリエステル樹脂で構成されたシート材の両面に設けられた金属層（金属薄膜）の平均厚さは、いずれも、０．５μｍであった。また、ポリエステル樹脂で構成されたシート材の両面に設けられた金属層（金属薄膜）中におけるＡｌ含有率は、いずれも、９９．９ｗｔ％以上であった。また、本工程で用いた組成物の２５℃における粘度は、１７０００ｃｐｓであった。また、スクリーン版としては、ポリ四フッ化エチレンからなるワイヤーで構成されたメッシュを備え、メッシュ粗さが７０番、ワイヤーの直径が６０μｍのものを用いた。また、スキージとしては、ウレタン系ゴムで構成されたものを用いた。
【００７７】
次に、基板の組成物が付与された面（第２の面）側から、紫外線を照射することにより、硬化性樹脂を硬化させ、硬化部を形成し、第２のシート状部材を形成した（第２の樹脂硬化工程）。これにより、図１に示すような腕時計用文字板（ソーラー時計用文字板）が得られた。形成された第２のシート状部材の平均厚さは、１００μｍであった。
なお、基板、第１のシート状部材、第２のシート状部材の厚さ等は、ＪＩＳ  Ｈ  ５８２１で規定される顕微鏡断面試験方法に従い測定した。
【００７８】
（実施例２〜７）
基板の厚さ、シート状部材（第１のシート状部材、第２のシート状部材）の形成に用いる組成物（第１の組成物、第２の組成物）中に含まれる光沢性粉末の構成、組成物の粘度、スクリーン版の条件を変更することにより、表１に示すような構成となるようにした以外は、前記実施例１と同様にして腕時計用文字板（ソーラー時計用文字板）を製造した。
【００７９】
（実施例８）
シート状部材（第１のシート状部材、第２のシート状部材）の形成に用いる組成物（第１の組成物、第２の組成物）の粘度を変更するとともに、スクリーン印刷法の代わりにスピンコート法を用いてシート状部材を形成した以外は、前記実施例１と同様にして腕時計用文字板（ソーラー時計用文字板）を製造した。
【００８０】
（実施例９）
シート状部材（第１のシート状部材、第２のシート状部材）の形成に用いる組成物（第１の組成物、第２の組成物）の粘度を変更するとともに、スクリーン印刷法の代わりに刷毛塗り法を用いてシート状部材を形成した以外は、前記実施例１と同様にして腕時計用文字板（ソーラー時計用文字板）を製造した。
【００８１】
（比較例１）
まず、表面が平滑なステンレス鋼製の平板を用意した。
次に、この平板の表面に、平均厚さ２０μｍのレジスト膜を印刷形成した。
次に、露光装置を用いて、このレジスト膜を露光し、さらに、現像処理を行うことにより、レジスト膜の一部が除去され、多数個の円形のレジスト膜（直径：１００μｍ）が残存した。
【００８２】
その後、スパッタリングにより、平板上に金属被膜を形成した。金属被膜の形成は、以下のようにして行った。
まず、装置内を３×１０−３Ｐａまで排気（減圧）し、その後、アルゴンガス流量：３５ｍｌ／分でアルゴンガスを導入した。このような状態で、ターゲットとしてＡｇを用い、投入電力：１４００Ｗ、処理時間：２０分間という条件で放電を行うことにより、Ａｇで構成される金属被膜を形成した。このようにして形成された金属被膜の平均厚さは、２．０μｍであった。
【００８３】
次に、ステンレス鋼製の平板上から残存するレジスト膜を除去した。レジスト膜の除去は、レジスト膜、金属被膜で被覆された平板を、３０〜４０℃の水酸化ナトリウムの水溶液中に、５〜１０分間浸漬することにより行った。これにより、円形の開口部を多数個有する金属被膜が得られた。金属被膜が有する開口部の直径は１００μｍであった。
一方、前記実施例１と同様にして、製造すべき腕時計用文字板（ソーラー時計用文字板）の形状を有するポリカーボネート製の基板を用意し、この基板を、前記実施例１と同様にして洗浄した。
【００８４】
次に、洗浄したポリカーボネート製の基板の第１の面上に、接着剤を付与するとともに、ステンレス鋼製の平板上から、開口部を有する金属被膜を剥離し、接着剤を介して基板に接合することにより腕時計用文字板（ソーラー時計用文字板）を得た。この際、金属被膜が破れないように、また、基板に接合する金属被膜にしわが生じないように十分に気をつけたが、平板から剥離する際に、金属被膜の一部に破れを生じたものが一部あった。また、製造した多数の腕時計用文字板（ソーラー時計用文字板）に、接合時に発生した金属被膜にしわが認められた。
【００８５】
（比較例２）
レジスト膜に対する露光条件を変更することにより、金属被膜に形成する開口部の直径が５０μｍとなるようにした以外は、前記比較例１と同様にして腕時計用文字板（ソーラー時計用文字板）を製造した。
（比較例３）
本比較例では、以下に述べるように、基板の表面に多数の開口部を有する金属被膜を形成し、腕時計用文字板を得た。
【００８６】
まず、前記実施例１と同様にして洗浄した基板を用意した。
次に、洗浄を行った基板の表面（第１の面）の全体に、Ａｇで構成される金属被膜を形成した。金属被膜の形成は、以下に説明するようなスパッタリングにより行った。
まず、洗浄済みの基板をスパッタリング装置内に取付け、その後、装置内を予熱しながら、スパッタリング装置内を１．０×１０−４Ｐａまで排気（減圧）した。
【００８７】
その後、アルゴンガス流量：３５ｍｌ／分でアルゴンガスを導入した。このような状態で、ターゲットとしてＡｇを用い、投入電力：１４００Ｗ、処理時間：２０分間という条件で放電を行うことにより、Ａｇで構成される金属被膜を形成した。このようにして形成された金属被膜の平均厚さは、２．０μｍであった。
その後、金属被膜が設けられた基板をスパッタリング装置内から取り出した。
【００８８】
次に、金属被膜の表面に、レジスト材料を塗布し、さらに、露光、現像処理を行うことにより、略円形の開口部が設けられたマスク（レジストマスク）を得た。
次に、４５ｗｔ％の硝酸水溶液をエッチング液として用いたエッチングを行うことにより、金属被膜のうち、マスクの開口部に対応する部位に開口部を形成した。エッチングは、シャワー方式により行った。本工程におけるエッチング液の温度、エッチング時間は、それぞれ約２０℃、約５分間であった。
【００８９】
次に、水酸化ナトリウム溶液で構成されたマスク除去剤に浸漬することにより、マスクを除去し、腕時計用文字板を得た。本工程におけるマスク除去剤の温度、マスク除去剤への浸漬時間は、それぞれ３５℃、８分間であった。
本比較例の時計用文字板において、金属被膜は、円形状の開口部が千鳥格子状に配置された（正三角形の各頂点に対応する部位に、開口部の中心が位置するように配置された）ものであった。また、金属被膜の開口率（時計用文字板を平面視したときに開口部の占める面積率）は、４０％であった。
【００９０】
（比較例４）
露光条件を変更することにより、マスクが有する略円形の開口部の大きさを変更し、金属被膜に形成される開口部の大きさを変更した以外は、前記比較例３と同様にして腕時計用文字板（ソーラー時計用文字板）を製造した。
なお、前記各実施例および各比較例で用いた基板は、光源として白色蛍光灯（東芝社製、検査用蛍光灯  ＦＬ２０Ｓ−Ｄ６５）を用いた際の、可視光の透過率が、いずれも、８０％以上であった。
【００９１】
各実施例および各比較例の腕時計用文字板（ソーラー時計用文字板）の構成等を表１にまとめて示す。なお、表中、ポリカーボネートをＰＣ、アクリロニトリル−ブタジエン−スチレン共重合体（ＡＢＳ樹脂）をＡＢＳ、ポリエチレンテレフタレートをＰＥＴ、アクリル系樹脂をＰＭＭＡ、ポリ四フッ化エチレンをＰＴＦＥで示した。また、表中、粘度の欄には、２５℃における粘度の値を示した。また、表中には、シート状部材（第１のシート状部材、第２のシート状部材）中に含まれる多数個の粉末のうち、その主面についての法線と、当該シート状部材の主面についての法線とのなす角が２０°以下であるものの割合を、「略平行な粉末の割合」として示した。なお、この割合の数値としては、対象とするシート状部材中に含まれる１００個の粉末を無作為に抽出し、これらについての測定から得られた値を採用した。また、表中には、時計用文字板を平面視した際に、シート状部材が設けられている領域において粉末が配されていない領域の占める面積の割合を、Ｚ［％］として示した。また、時計用文字板の各部位における表１に示した材料の含有率は、いずれも、９９ｗｔ％以上であった。
【００９２】
また、前記各実施例については、いずれも、第１のシート状部材および第２のシート状部材の形成において、同一のスクリーン版を用いた。
また、表中には、第１のシート状部材および第１のシート状部材について、シート状部材の平均厚さをＴＢ［μｍ］、前記粉末の平均厚さをＴＰ［μｍ］としたときのＴＰ／ＴＢの値も示した。
また、前記各比較例については、金属被膜の構成材料を第１のシート状部材の光沢性粉末の構成材料の欄に示し、金属被膜の平均厚さを第１のシート状部材の光沢性粉末の平均厚さの欄に示し、金属被膜の開口率をＺの欄に示した。
また、前記各実施例については、シート状部材を構成する多数個の粉末のうちの少なくとも一部が、ソーラー時計用文字板を平面視した際に重なり合うように配置されていることを確認した。
【００９３】
【表１】
2010054304.tif 000003
【００９４】
２．腕時計用文字板（ソーラー時計用文字板）の外観評価
前記各実施例および各比較例で製造した各時計用文字板について、黒色の太陽電池上に基板の第２の面が対向するように配置し、このような状態で、基板の第１の面側から、目視による観察を行い、これらの外観を以下の７段階の基準に従い、評価した。
【００９５】
Ａ：極めて優れた外観を有している。
Ｂ：非常に優れた外観を有している。
Ｃ：優れた外観を有している。
Ｄ：良好な外観を有している。
Ｅ：外観がやや不良。
Ｆ：外観が不良。
Ｇ：外観が極めて不良。
【００９６】
３．腕時計用文字板（ソーラー時計用文字板）の光透過性評価
前記各実施例および各比較例で製造した各時計用文字板について、以下のような方法により、光透過性を評価した。
まず、太陽電池と各腕時計用文字板とを暗室にいれた。その後、太陽電池単体でその受光面に対し、所定距離離間した白色蛍光灯（光源）からの光を入射させた。この際、太陽電池の発電電流をＡ［ｍＡ］とした。次に、前記太陽電池の受光面の上面に、腕時計用文字板を重ね合わせた状態で、前記と同様に所定距離離間した白色蛍光灯（光源）からの光を入射させた。この状態での、太陽電池の発電電流をＢ［ｍＡ］とした。そして、（Ｂ／Ａ）×１００で表される時計用文字板の光透過率を算出し、以下の５段階の基準に従い、評価した。光透過率が大きいほど、時計用文字板の光透過性は優れたものであるといえる。なお、時計用文字板は、基板の第１の面が白色蛍光灯（光源）側を向くように、太陽電池に重ね合わせた。また、白色蛍光灯としては、白色蛍光灯（東芝社製、検査用蛍光灯  ＦＬ２０Ｓ−Ｄ６５）を用いた。
【００９７】
Ａ：３７％以上。
Ｂ：３１％以上３７％未満。
Ｃ：２５％以上３１％未満。
Ｄ：２０％以上２５％未満。
Ｅ：２０％未満。
【００９８】
その後、前記各実施例および各比較例で製造した時計用文字板を用いて、図４に示すような腕時計（ソーラー時計）を製造した。このとき、時計用文字板は、基板の第１の面がガラス板側を向くようにした。そして、製造された各腕時計を暗室にいれた。その後、時計の時計用文字板側の面（ガラス板側の面）から、所定距離離間した白色蛍光灯（光源）からの光を入射させた。この際、光の照射強度が次第に大きくなるように照射強度を一定の速度で変化させた。その結果、本発明の時計用文字板では、比較的照射強度が小さい場合でもムーブメントが駆動した。これに対し、比較例２、４の時計では、比較的照射強度が大きい場合でもムーブメントの駆動が確認されなかった。
【００９９】
４．電波透過性の評価
前記各実施例および各比較例で製造した各時計用文字板について、以下に示すような方法で電波透過性を評価した。
まず、時計ケースと、電波受信用のアンテナを備えた腕時計用内部モジュール（ムーブメント）とを用意した。
【０１００】
次に、時計ケース内に、腕時計用内部モジュール（ムーブメント）および、腕時計用文字板を組み込み、この状態での電波の受信感度を測定した。このとき、時計用文字板は、基板の第１の面が外表面側を向くようにした。
腕時計用文字板を組み込まない状態での受信感度を基準とし、腕時計用文字板を組み込んだ場合における受信感度の低下量（ｄＢ）を以下の４段階の基準に従い、評価した。電波の受信感度の低下が低いものほど、腕時計用文字板の電波透過性は優れたものであるといえる。
【０１０１】
Ａ：感度の低下が認められない（検出限界以下）。
Ｂ：感度の低下が０．７ｄＢ未満で認められる。
Ｃ：感度の低下が０．７ｄＢ以上１．０ｄＢ未満。
Ｄ：感度の低下が１．０ｄＢ以上。
【０１０２】
５．耐久性評価
前記各実施例および各比較例で製造した各腕時計用文字板について、以下に示すような熱サイクル試験を行い、耐久性を評価した。
まず、腕時計用文字板を、１５℃の環境下に１時間、次いで、７０℃の環境下に２時間、次いで、１５℃の環境下に１時間、次いで、−２５℃の環境下に２時間静置した。その後、再び、環境温度を１５℃に戻し、これを１サイクル（６時間）とし、このサイクルを合計４回繰り返した（合計２４時間）。
その後、腕時計用文字板の外観を目視により観察し、これらの外観を以下の４段階の基準に従い、評価した。
【０１０３】
Ａ：シート状部材、粉末、被膜の浮き、剥がれ等が全く認められない。
Ｂ：シート状部材、粉末、被膜の浮きがほとんど認められない。
Ｃ：シート状部材、粉末、被膜の浮きがはっきりと認められる。
Ｄ：シート状部材、粉末、被膜のひび割れ、剥離がはっきりと認められる。
これらの結果を表２に示す。
【０１０４】
【表２】
2010054304.tif 000004
【０１０５】
表２から明らかなように、本発明の時計用文字板は、いずれも、優れた美的外観を有するとともに、光の透過性に優れていた。また、本発明の時計用文字板は、特に優れた耐久性を有していた。また、本発明の時計用文字板は、電波の透過性にも優れていた。また、本発明では、優れた生産性で時計用文字板を製造することができた。
これに対し、比較例では、満足な結果が得られなかった。すなわち、比較例１〜４では、いずれも、十分に優れた美的外観が得られなかった。また、美的外観の向上を図る目的で、金属被膜の開口率を小さくした比較例２、４の時計用文字板では、美的外観の向上が不十分であるにもかかわらず、光の透過性が著しく低いものとなった。
また、各実施例および各比較例で得られた時計用文字板を用いて、図４に示すような時計（ソーラー時計）を組み立てた。このようにして得られた各時計について、上記と同様の試験、評価を行ったところ、上記と同様の結果が得られた。
【図面の簡単な説明】
【０１０６】
【図１】本発明のソーラー時計用文字板の好適な実施形態を示す断面図である。
【図２】本発明のソーラー時計用文字板の製造方法の好適な実施形態を示す断面図である。
【図３】本発明のソーラー時計用文字板の製造方法の好適な実施形態を示す断面図である。
【図４】本発明のソーラー時計（腕時計）の好適な実施形態を示す部分断面図である。
【符号の説明】
【０１０７】
１…ソーラー時計用文字板（時計用文字板）  ２…基板  ２１…第１の面  ２２…第２の面  ３…第１のシート状部材（シート状部材）  ４…第２のシート状部材（シート状部材）  ３１…粉末（光沢性粉末）  ３１１…基部  ３１２…金属薄膜  ３２…硬化部  ４１…粉末（光沢性粉末）  ４１１…基部  ４１２…金属薄膜  ４２…硬化部  ６…スクリーン版  ６１…メッシュ  ６１１…ワイヤー  ７…スキージ  ９４…太陽電池  ８１…ムーブメント  ８２…胴（ケース）  ８３…裏蓋  ８４…ベゼル（縁）  ８５…ガラス板（カバーガラス）  ８６…巻真パイプ  ８７…りゅうず  ８７１…軸部  ８７２…溝  ８８…プラスチックパッキン  ８９…プラスチックパッキン  ９１…ゴムパッキン（りゅうずパッキン）  ９２…ゴムパッキン（裏蓋パッキン）  ９３…接合部（シール部）  １００…腕時計（携帯時計）
【図１】
2010054304.tif 000005
【図２】
2010054304.tif 000006
【図３】
2010054304.tif 000007
【図４】
2010054304.tif 000008